(57)【特許請求の範囲】
【請求項１】
主成分として液相エポキシ樹脂と、副成分として伝導性物質及び非伝導性物質を３時間の間常温で混合する段階、及び、カップリング剤及び硬化剤を添加して常温で１時間の間混合する段階を含み、前記伝導性物質の粒子の大きさは前記非伝導性物質の粒子の大きさより大きく、前記伝導性物質の含量は６〜２０ｗｔ％であり、前記非伝導性物質の含量は３０〜５０ｗｔ％であり、前記伝導性物質は、金がコーティングされたポリスチレン高分子、銀粉末、またはニッケル粉末であり、前記非伝導性物質は、アルミナ（Al2O3）粉末、ベリリア（BeO）粉末、シリコンカーバイド（SiC）粉末またはシリカ（SiO2）粉末であることを特徴とするプラスチック基板のフリップチップ接続用高信頼性異方性伝導性接着剤の製造方法。
【請求項２】
カップリング剤は3-グリシジルオキシプロピルトリメトキシシラン(3-glycidyloxy  propyl  trimethoxy  silane)、2-(3,4-エポキシシクロヘキシル)-エチルトリメトキシシラン(2-(3,4-epoxycyclohexyl)-ethyl  trimethoxy  silane)または3-グリシジルオキシプロピルメチルジエトキシシラン(3-glycidyloxy  propyl  methyl  diethoxy  silane)を３〜５ｗｔ％使用することを特徴とする請求項１に記載のプラスチック基板のフリップチップ接続用高信頼性異方性伝導性接着剤の製造方法。
【請求項３】
硬化剤はイミダゾール系HX3941  HPまたはHX3748  HPをエポキシ重量当り３０〜５０ｗｔ％使用することを特徴とする請求項１又は２に記載のプラスチック基板のフリップチップ接続用高信頼性異方性伝導性接着剤の製造方法。
【請求項４】
前記伝導性物質は金でコーティングされたポリスチレン高分子、銀粉末又はニッケル粉末であり、その直径は５〜１０μｍであり、その含量は６〜２０ｗｔ％であることを特徴とする請求項１、２又は３に記載のプラスチック基板のフリップチップ接続用高信頼性異方性伝導性接着剤の製造方法。
【請求項５】
非伝導性物質はアルミナ（Al2O3）粉末、ベリリア（BeO）粉末、シリコンカーバイト（SiC）粉末またはシリカ（SiO2）粉末を直径０．５〜１μmにして４０〜５０ｗｔ％使用することを特徴とする請求項１、２、３又は４に記載のプラスチック基板のフリップチップ接続用高信頼性異方性伝導性接着剤の製造方法。
【発明の詳細な説明】
【０００１】
【発明が属する技術分野】
本発明はエポキシ樹脂を主成分として伝導性物質、非伝導性物質、カップリング剤および硬化剤を混合して一定の熱膨張係数を有するプラスチック基板のフリップチップ接続用高信頼性異方性伝導性接着剤（Anisotropic Conductive Adhesive、以下ACAと称する）の製造方法に関するものである。
【０００２】
【従来の技術】
最近、急速に発展している半導体技術は百万個以上のセル（cell）集積、非メモリ素子の場合頻繁な入出力（Input/Output ; I/O）ピン個数、大ダイ大きさ、熱放出、高電気的性能などの傾向へ発展している。しかし半導体技術の急速な発展にも係わらず、電子パッケージ技術はこれを裏付けられないのが実情である。電子パッケージ技術は最終電子製品の性能、大きさ、値段、信頼性などを決定する重要な技術中の一分野であり、特に高電気的極小型／高密度、低電力、多機能、超高速信号処理、永久的信頼性を追求し、最近の電子製品において極小型パッケージ部品はコンピューター、情報通信、移動通信、高級家電製品などの必須部品としてフリップチップ（Flip Chip）技術はスマートカード（smart cards）、液晶表示装置（LCD）、プラズマディスプレーパネル（PDP）などのディスプレー（Display）パッケージング、コンピューター、携帯用電話機、通信システム（Communication system）などに幅広く活用されている。
【０００３】
このようなフリップチップ技術は既存のソルダー（Solder）を用いた接続工程から安価、極微細電極ピッチ可能、無溶剤（fluxless）工程の環境親和的な工程、低温工程などの長所を有する伝導性接着剤を用いた接続へ代替しつつある。
【０００４】
伝導性接着剤の種類は異方性伝導性フィルム／接着剤（Anisotropic Conductive Film/Adhesive）と等方性伝導性接着剤（Isotropic Conductive Adhesive）などの製品があり、基本的にニッケル（Ni）、金／ポリマー（Au/polymer）、銀（Ag）などの導電性粒子と熱硬化性、熱可塑性の絶縁樹脂（insulating resin）で構成されている。より信頼性があって低い抵抗値、高い接着力を有する伝導性接着剤を用いて相互接続（interconnection）を確保するためには導電粒子の大きさと分布、含量、変更量の最適値などが分からなければならず、より低い温度で速い時間のうち硬化可能な接着剤樹脂の開発と接着剤製造工程、そしてこのような接着剤を用いた安価のフリップチップ工程開発のために異方性伝導性接着剤の開発が必要である。
【０００５】
異方性伝導性接着剤はフィルム形態とペイスト（paste）形態があるが、本発明ではプラスチック基板とチップのフリップチップ接続工程のための接着剤の製造工程の簡便性のため、ペイスト形態の接着剤開発に主眼点を置いている。
【０００６】
現在まで明らかに伝導性接着剤を用いたフリップチップ技術が標準化されていないため、伝導性接着剤開発の先頭走者の日立社やソニー社の日本会社、多国家間研究コンソーシアムを通じて体系的に研究し続けているヨーロッパの大学、各国の関連会社研究所は自社製品の標準化を通ずる世界市場先占のために熾烈な競争を繰り広げている。特に電子パッケージング技術は電子製品の製造において最も重要な部分の一つであり、使用材料の選択および工程、材料開発が重要化されている状況で環境親和的な製品の傾向に合わせて技術のソルダー接続を代替する電気導電と信頼性を確保した接続材料の使用が必要となり、より新たな伝導性接着剤の使用が注目を浴びている。
【０００７】
本発明にかかる従来技術としては（1）No-flow underfill technology、（2）Conventional ACAなどがあるが、（1）は既にソルダーが形成されているチップを基板に接続させるとき、下部充填材が形成される技術であって導電性粒子を含有しておらず、（2）はACA内に導電粒子だけがあって普通熱膨張係数が大きく高信頼性を有しない側面で、本発明と異なる技術である。
【０００８】
【発明が解決しようとする課題】
本発明はエポキシ樹脂を主成分とする伝導性物質、非伝導性物質、カップリング剤および硬化剤を混合して一定の熱膨張係数を有するプラスチック基板のフリップチップ接続用高信頼性異方性伝導性接着剤を製造して従来異方性伝導性フィルムが有している電気的導電性とソルダーフリップチップの下部充填材料の機械的信頼性向上機能を同時に有する新たな異方性伝導性接着剤を提供しようとする。すなわち、プラスチックからなる印刷回路基板（PCB）上に本発明のACAを塗布してチップを整列した後、熱過圧力によってフリップチップを接続させて簡単な接続工程と高い生産性、安価な値段が具現できるACA提供を目的とする。
【０００９】
【課題を解決するための手段】
本発明の異方性伝導性接着剤は液状のエポキシ樹脂を接着剤主成分として伝導性物質1と非伝導性物質2を常温で3時間混合し、カップリング剤および硬化剤を加えて1時間常温でミキシング（mixing）して製造し、その製造工程は図1の通りである。エポキシ樹脂はビスフェノールエフタイプ（Bisphenol F type）を使用することによって既存のエポキシ樹脂を用いた接着剤／フィルムとは異なって種々のエポキシ樹脂を使用せず、粘度（viscosity）を調節するためにソルベントを使用しない。伝導性物質1はソルダー（solder）、金（Au）がコーティングされたポリスチレン（Polystyrene）高分子、銀（Ag）粉末またはニッケル（Ni）粉末を直径5〜10μmにして6〜20wt%を使用し、エポキシ樹脂の機械的物性を調節するために使用される非伝導性物質2はアルミナ（Al2O3）粉末、ベリリア（BeO）粉末、シリコンカーバイド（SiC）粉末またはシリカ（SiO2）粉末を直径0.1〜1μmにして30〜50wt%を使用する。この際、伝導性物質1の大きさは非伝導性物質2の大きさより大きくなければならないが、これは接着剤内の伝導性粒子がチップ4のボンプと基板3の電極間に接触して伝導性を付与するためである。一方、非伝導性物質2は接着層のチップ4のボンプと基板3の電極が接触した部位に熱膨張係数のような物性に影響を及ぼす。そして伝導性物質1と非伝導性物質2のエポキシ系カップリング剤（coupling agent）で3-グリシジルオキシプロピルトリメトキシシラン(3-glycidyloxy propyl trimethoxy silane)、2-(3,4-エポキシシクロヘキシル)-エチルトリメトキシシラン(2-(3,4-epoxycyclohexyl)-ethyl trimethoxy silane)または3-グリシジルオキシプロピルメチルジエトキシシラン(3-glycidyloxy propyl methyl diethoxy silane)を3〜5wt%を加え、エポキシ樹脂の熱的硬化のために市販のHX3941 HPまたはHX3748 HP（日本国Asia Ciba社製）イミダゾール系の硬化剤をエポキシ重量当り30〜50wt%加えて製造する。
【００１０】
以下、本発明を次の実施例と試験例、適用例によって説明する。しかしこれらによって本発明の技術的範囲が何ら制限されるものではない。
【００１１】
【発明の実施の形態】
実施例1
本発明の異方性伝導性接着剤の製造方法は図1に示した工程を用いた。ビスフェノールF型の液状エポキシ樹脂を主成分として使用し、伝導性物質1は機械的強度と電気的伝導度および磁気場による整列可能性が良好なニッケル粉末を直径5μmにして6wt%使用し、非伝導性物質2は直径1μmシリカ（SiO2）粉末を10wt%使用して常温で3時間混合した。その後、カップリング剤で3-グリシジルオキシプロピルトリメトキシシラン3wt%加え、エポキシ樹脂の熱的硬化のためにイミダゾール（imidazole）系の一種であって市販のHX3941 HP（日本国Asia Ciba社製）硬化剤をエポキシ樹脂重量当り50wt%の割合で加えて1時間常温で機械的なミキシングを通じて製造する。ミキシング過程中、接着剤内に気泡が多く発生するが、これを除去するために真空で吸入させた。
【００１２】
実施例2
伝導性物質1で直径5μmニッケル粉末10wt%と非伝導性物質2で直径1μmシリカ（SiO2）粉末を50wt%混合することを除いては上記実施例1と同じ方法によって異方性伝導性接着剤を製造した。
【００１３】
実施例3
伝導性物質1で直径5μmニッケル粉末15wt%と非伝導性物質2で直径1μmシリカ（SiO2）粉末を45wt%混合することを除いては上記実施例1と同じ方法によって異方性伝導性接着剤を製造した。
【００１４】
実施例4
伝導性物質1で直径5μmニッケル粉末20wt%と非伝導性物質2で直径1μmシリカ（SiO2）粉末を40wt%混合することを除いては上記実施例1と同じ方法によって異方性伝導性接着剤を製造した。
【００１５】
試験例
非伝導性物質2の混合量による硬化後の接着剤熱膨張係数の変化を確認するため、伝導性物質1でニッケル粉末の含量を10wt%に固定し、非伝導性物質2でシリカ（SiO2）粉末含量を0〜60wt%に変化させ、その他物質および使用量は上記実施例1と同じ方法によって異方性伝導性接着剤を製造および硬化させた。その後、TMA（Thermo Mechanical Analysis）で常温で250℃まで分当り5℃の速度で昇温しながら初期試片の長さ変化を測定する方法によって接着剤の熱膨張係数を測定し、その結果を図2に示した。シリカの含量が10wt%加えられたとき低い熱膨張係数を示しはじめてシリカの含量が50〜60wt%のとき、最も低い熱膨張係数を示した。すなわち伝導性物質1のニッケル粉末の含量を10wt%使用するとき、非伝導性物質2のシリカ粉末の含量50wt%が最適特性を示した。
【００１６】
適用例：フリップチップ工程
上記実施例2で製造した異方性伝導性接着剤（ACA）を用いて図3の順に従ってボンプされたチップ（Bumped chip）4をプラスチック基板3上に接続した。まず接着剤がプラスチック基板3上によく分散されるようにプラスチック基板の温度を80℃に保持した後、異方性伝導性接着剤をプラスチック基板3上に分散させ、チップ4のボンプと基板3上の電極同士整列した後、フリップチップボンダーを使用して150℃で熱圧着して5分以内に接着剤を硬化させ、チップ4のボンプと基板3の電極を接続した。この際、接着剤はプラスチック基板3上に分配（dispensing）するときスクリーンプリンティングが可能な粘度の200,000〜400,000センチポイズ（CP）を保持するため、エポキシ樹脂のソルベントを除去して塗布作業性を高めた。なお、図4は、異方性伝導性接着剤によって付着された基板3とボンプが形成されたチップ4の断面図である。
【００１７】
【発明の効果】
本発明の異方性伝導性接着剤は既存の異方性伝導性フィルム（ACF）と類似した電気的性能を有して下部充填材料を使用したフリップチップの機械的性質、速い硬化性、塗布のスクリーン特性、伝導性粒子と非伝導性粒子を含む異方性伝導性接着剤であり、製造工程が簡単で且つ安価型フリップチップ、チップ大きさパッケージング（Chip Size Packing ; CSP）市場に適用可能である。さらに関連部品パッケージング技術に応用することができる。
【図面の簡単な説明】
【図１】本発明の異方性伝導性接着剤の製造工程を示す工程図である。
【図２】非導電性粒子の含量による異方性導電性接着剤が硬化された後、熱膨張係数の動きを示すグラフである。
【図３】異方性伝導性接着剤をプラスチック基板に分散させてボンプ（bump）が形成されたチップと基板を整列させた後、高温圧着させるフリップチップ接続工程図である。
【図４】異方性伝導性接着剤によって基板とボンプが形成されたチップの付着断面図である。
【符号の説明】
1  伝導性物質
2  非伝導性物質
3  基板
4  チップ
【図１】
0003675285.tif 000002
【図２】
0003675285.tif 000003
【図３】
0003675285.tif 000004
【図４】
0003675285.tif 000005